(57)【特許請求の範囲】
【請求項１】
樹脂、酸発生剤、式（Ｃ１）で表される塩及び溶剤を含有する組成物であり、式（Ｃ１）で表される塩の含有量が組成物の固形分中０．０５質量％以上２質量％未満であり、溶剤の含有量が組成物中９４質量％以上９９．９質量％以下であることを特徴とするフォトレジスト組成物。
【化１】
0005580558.tif 000110
［式（Ｃ１）中、Ｒc1〜Ｒc4は、それぞれ独立に、置換基を有していてもよい直鎖状、分枝鎖状又は環式のＣ1-10飽和脂肪族炭化水素基、置換基を有していてもよいＣ7-18アラルキル基、或いは置換基を有していてもよいＣ6-18芳香族炭化水素基を表す。］
【請求項２】
Ｒc1〜Ｒc4が、それぞれ独立に、置換基を有していてもよい直鎖状又は分枝鎖状のＣ1-7アルキル基である請求項１に記載のフォトレジスト組成物。
【請求項３】
式（Ｃ１）で表される塩が、テトラブチルアンモニウムヒドロキシド、テトラプロピルアンモニウムヒドロキシド、及び（２−ヒドロキシエチル）トリメチルアンモニウムヒドロキシドよりなる群から選ばれる少なくとも１種である請求項２に記載のフォトレジスト組成物。
【請求項４】
酸発生剤が、フッ素含有酸発生剤である請求項１〜３のいずれかに記載のフォトレジスト組成物。
【請求項５】
フッ素含有酸発生剤が、式（Ｂ１）で表される請求項４に記載のフォトレジスト組成物。
【化２】
0005580558.tif 000111
［式（Ｂ１）中、Ｑ1及びＱ2は、それぞれ独立に、フッ素原子又はＣ1-6ペルフルオロアルキル基を表す。Ｌb1は、単結合、或いは置換基を有していてもよい直鎖状、分枝鎖状又は環式の２価のＣ1-17飽和脂肪族炭化水素基を表し；前記２価の脂肪族炭化水素基のメチレン基（−ＣＨ2−）は、酸素原子（−Ｏ−）又はカルボニル基（−ＣＯ−）で置換されていてもよい。Ｙは、置換基を有していてもよい環式のＣ3-36脂肪族炭化水素基を表し；前記脂肪族炭化水素基のメチレン基（−ＣＨ2−）は、酸素原子（−Ｏ−）又はカルボニル基（−ＣＯ−）で置換されていてもよい。Ｚ+は、有機カチオンを表す。］
【請求項６】
Ｚ+が、アリールスルホニウムカチオンである請求項５に記載のフォトレジスト組成物。
【請求項７】
Ｙが、置換基を有していてもよいアダマンチル基である請求項５又は６記載のフォトレジスト組成物。
【請求項８】
酸発生剤の含有量が、樹脂１００質量部に対して１〜２０質量部である請求項１〜７のいずれかに記載のフォトレジスト組成物。
【請求項９】
樹脂が、酸の作用によりアルカリ可溶となる樹脂である請求項１〜８のいずれかに記載のフォトレジスト組成物。
【発明の詳細な説明】
【技術分野】
【０００１】
本発明は、半導体の微細加工などに用いられるフォトレジスト組成物（以下「レジスト組成物」と略称することがある）に関する。
【背景技術】
【０００２】
酸発生剤を含む化学増幅型レジスト組成物では、光照射によって酸発生剤から放出された酸が触媒として作用するため、少ない光でも硬化反応（ネガ型レジスト組成物の場合）又は可溶化反応（ポジ型レジスト組成物の場合）が充分に進行し、高感度が達成される。
【０００３】
露光後の引き置きに伴う酸拡散によって生ずるレジスト膜の性能劣化を抑制するために、酸発生剤を含む化学増幅型レジスト組成物には、通常、クエンチャーとして塩基性化合物が添加される。例えば特許文献１の実施例では、クエンチャーとして２，６−ジイソプロピルアニリン又はテトラブチルアンモニウムヒドロキシドが使用されている。
【先行技術文献】
【特許文献】
【０００４】
【特許文献１】特開２００５−３３１９１８号公報
【発明の概要】
【発明が解決しようとする課題】
【０００５】
フォトレジストの分野では、形状及びラインエッジラフネスが良好なパターンを形成できるレジスト組成物が求められている。しかし従来のレジスト組成物では、パターン形状及びラインエッジラフネスが必ずしも満足いくものではなかった。
【０００６】
本発明はこのような事情に着目してなされたものであって、その目的は、形状及びラインエッジラフネスが従来のものよりも良好なパターンを形成できるレジスト組成物を提供することにある。
【課題を解決するための手段】
【０００７】
上記目的を達成するために本発明者らが鋭意検討した結果、塩基性化合物としてアンモニウムヒドロキシド｛下記式（Ｃ１）で示される塩｝を含有し、且つその溶剤含有量が組成物中９０質量％以上であるレジスト組成物を使用すれば、良好なパターン形状及びラインエッジラフネスを達成できることを見出し、本発明を完成した。なお特許文献１の実施例９では、塩基性化合物（クエンチャー）としてテトラブチルアンモニウムヒドロキシドを使用しているが、その溶剤含有量は８９．３質量％と少なく、下記比較例２で示しているように、本発明のレジスト組成物のように良好なパターン形状及びラインエッジラフネスを達成できない。
【０００８】
上記目的を達成し得た本発明のフォトレジスト組成物は、樹脂、酸発生剤、式（Ｃ１）で表される塩及び溶剤を含有する組成物であり、式（Ｃ１）で表される塩の含有量が組成物の固形分中０．０５質量％以上２質量％未満であり、溶剤の含有量が組成物中９０質量％以上９９．９質量％以下であることを特徴とする。なお以下では「式（Ｃ１）で表される塩」を「塩（Ｃ１）」と略称することがある。また他の化学式で表される化合物又は基等も同様に略称することがある。
【０００９】
【化１】
0005580558.tif 000002
【００１０】
式（Ｃ１）中、Ｒc1〜Ｒc4は、それぞれ独立に、置換基を有していてもよい直鎖状、分枝鎖状又は環式のＣ1-10飽和脂肪族炭化水素基、置換基を有していてもよいＣ7-18アラルキル基、或いは置換基を有していてもよいＣ6-18芳香族炭化水素基を表す。
【００１１】
本明細書において「Ｃx-y飽和脂肪族炭化水素基」とは、炭素数がｘ以上ｙ以下である飽和脂肪族炭化水素基を表す。但しこの炭素数には、飽和脂肪族炭化水素基が有する置換基の炭素数は含まれない。飽和脂肪族炭化水素基以外の基の「Ｃx-y」も同様の意味を有する。
【００１２】
Ｒc1〜Ｒc4が、それぞれ独立に、置換基を有していてもよい直鎖状又は分枝鎖状のＣ1-7アルキル基であることが好ましく、塩（Ｃ１）が、テトラブチルアンモニウムヒドロキシド、テトラプロピルアンモニウムヒドロキシド、及び（２−ヒドロキシエチル）トリメチルアンモニウムヒドロキシドよりなる群から選ばれる少なくとも１種であることがより好ましい。
【００１３】
酸発生剤は、好ましくはフッ素含有酸発生剤であり、より好ましくは式（Ｂ１）で表される。
【００１４】
【化２】
0005580558.tif 000003
【００１５】
式（Ｂ１）中、Ｑ1及びＱ2は、それぞれ独立に、フッ素原子又はＣ1-6ペルフルオロアルキル基を表す。Ｌb1は、単結合、或いは置換基を有していてもよい直鎖状、分枝鎖状又は環式の２価のＣ1-17飽和脂肪族炭化水素基を表し；前記２価の脂肪族炭化水素基のメチレン基（−ＣＨ2−）は、酸素原子（−Ｏ−）又はカルボニル基（−ＣＯ−）で置換されていてもよい。Ｙは、置換基を有していてもよい環式のＣ3-36脂肪族炭化水素基を表し；前記脂肪族炭化水素基のメチレン基（−ＣＨ2−）は、酸素原子（−Ｏ−）又はカルボニル基（−ＣＯ−）で置換されていてもよい。Ｚ+は、有機カチオンを表す。
【００１６】
本明細書において「メチレン基（−ＣＨ2−）が酸素原子（−Ｏ−）等で置換されている脂肪族炭化水素基」等とは、「見掛け上、脂肪族炭化水素基のメチレン基（−ＣＨ2−）が酸素原子（−Ｏ−）等で置換されたとみなされる基」等を意味し、「実際上、脂肪族炭化水素基を合成した後に、メチレン基（−ＣＨ2−）を酸素原子（−Ｏ−）等で置換して得られる基」等を意味しない。「水素原子がハロゲン原子等で置換されている脂肪族炭化水素基」等の表現も同様の意味である。
【００１７】
式（Ｂ１）中、Ｚ+は、好ましくは、アリールスルホニウムカチオンであり、Ｙは、好ましくは、置換基を有していてもよいアダマンチル基である。
【００１８】
酸発生剤の含有量は、好ましくは、樹脂１００質量部に対して１〜２０質量部である。
【００１９】
樹脂は、好ましくは酸の作用によりアルカリ可溶となる樹脂である。なお「酸の作用によりアルカリ可溶となる」とは、「酸との接触前ではアルカリ水溶液に不溶又は難溶であるが、酸との接触後にはアルカリ水溶液に可溶となる」ことを意味する。
【発明の効果】
【００２０】
塩（Ｃ１）を含有し、組成物中の溶剤含有量が９０質量％以上である本発明のレジスト組成物を用いれば、パターン形状及びラインエッジラフネスが従来よりも良好なレジストパターンを形成できる。
【発明を実施するための形態】
【００２１】
本発明のレジスト組成物は、樹脂（Ａ）、酸発生剤（Ｂ）、塩基性化合物（Ｃ）として塩（Ｃ１）及び溶剤（Ｄ）を含有する。以下、各成分を順に説明する。
【００２２】
〈樹脂（Ａ）〉
樹脂（Ａ）は、好ましくは、酸の作用によりアルカリ可溶となる樹脂である。酸の作用によりアルカリ可溶となる樹脂は、酸の作用により親水性が向上するモノマー（以下「酸可溶化モノマー（ａ１）」と略称することがある）を重合することによって製造できる。酸可溶化モノマー（ａ１）は、１種を単独で使用してもよく、２種以上を併用してもよい。
【００２３】
〈酸可溶化モノマー（ａ１）〉
酸可溶化モノマー（ａ１）としては、酸に不安定な基を有するモノマーが挙げられる。ここで「酸に不安定な基」とは、酸と接触すると脱離基が開裂して、親水性基（例えばヒドロキシ基又はカルボキシ基）を形成する基を意味する。酸に不安定な基としては、例えば、酸素原子（−Ｏ−）が３級炭素原子（但し橋かけ環状炭化水素基の橋頭炭素原子を除く）と結合した式（１）で表されるアルコキシカルボニル基（即ち３級アルコール残基を有するエステル結合）が挙げられる。なお以下では、式（１）で表される基を「酸に不安定な基（１）」と略称する。
【００２４】
【化３】
0005580558.tif 000004
【００２５】
基（１）中、Ｒa1〜Ｒa3は、それぞれ独立に、直鎖状又は分枝鎖状の脂肪族炭化水素基を表すか；或いはＲa1及びＲa2は互いに結合して環を形成していてもよい。なお式（１）中の「＊」マークは、基（１）の結合位置を表す。他の化学式でも同様である。
【００２６】
酸に不安定な基（１）としては、例えば１，１−ジアルキルアルコキシカルボニル基（基（１）中、Ｒa1〜Ｒa3がアルキル基であるもの、好ましくはｔｅｒｔ−ブトキシカルボニル基）、２−アルキル−２−アダマンチルオキシカルボニル基（基（１）中、Ｒa1、Ｒa2及び炭素原子がアダマンチル基を形成し、Ｒa3がアルキル基であるもの）、及び１−（１−アダマンチル）−１−アルキルアルコキシカルボニル基（基（１）中、Ｒa1及びＲa2がアルキル基であり、Ｒa3がアダマンチル基であるもの）などが挙げられる。
【００２７】
酸可溶化モノマー（ａ１）は、好ましくは、酸に不安定な基（１）とオレフィン性二重結合とを有するモノマー、より好ましくは酸に不安定な基（１）を有する（メタ）アクリル系モノマーである。なお本明細書において「（メタ）アクリル系モノマー」とは、「ＣＨ2＝ＣＨ−ＣＯ−」又は「ＣＨ2＝Ｃ（ＣＨ3）−ＣＯ−」の構造を有するモノマーの少なくとも１種を意味する。同様に「（メタ）アクリレート」及び「（メタ）アクリル酸」とは、それぞれ「アクリレート及びメタクリレートの少なくとも１種」並びに「アクリル酸及びメタクリル酸の少なくとも１種」を意味する。
【００２８】
酸に不安定な基（１）を有する（メタ）アクリル系モノマーの中でも、環式のＣ5-20脂肪族炭化水素基を有するものが好ましい。環式の脂肪族炭化水素基のような嵩高い構造を有する酸可溶化モノマー（ａ１）を重合して得られる樹脂を使用すれば、レジストの解像度を向上させることができる。環式の脂肪族炭化水素基は、単環式又は多環式のいずれでもよい。単環式の脂肪族炭化水素基としては、シクロアルキル基（例えばシクロペンチル基、シクロへキシル基、シクロヘプチル基、シクロオクチル基）やシクロアルケニル基（例えばシクロペンテニル基、シクロヘキセニル基、シクロヘプテニル基、シクロオクテニル基）などが挙げられる。多環式の脂肪族炭化水素基としては、縮合芳香族炭化水素基を水素化して得られる基（例えばヒドロナフチル基）、橋かけ環状炭化水素基（例えばアダマンチル基、ノルボルニル基）などが挙げられる。橋かけ環状炭化水素基は、その内部に不飽和結合を有していてもよい（例えばノルボルネンイル基など）。さらに下記のような、橋かけ環（例えばノルボルナン環）と単環（例えばシクロヘプタン環やシクロヘキサン環）又は多環（例えばデカヒドロナフタレン環）とが縮合した形状の基、或いは橋かけ環同士が縮合した形状の基も、環式の脂肪族炭化水素基に含まれる。
【００２９】
【化４】
0005580558.tif 000005
【００３０】
酸に不安定な基（１）と環式の脂肪族炭化水素基とを有する（メタ）アクリル系モノマーの中でも、式（ａ１−１）又は式（ａ１−２）で表される酸可溶化モノマーが好ましい。これらは単独で使用してもよく、２種以上を併用してもよい。
【００３１】
【化５】
0005580558.tif 000006
【００３２】
式（ａ１−１）及び式（ａ１−２）中、Ｌa1及びＬa2は、それぞれ独立に、−Ｏ−、−Ｏ−（ＣＨ2）k1−ＣＯ−Ｏ−、−Ｎ（Ｒa8）−（ＣＨ2）k1−ＣＯ−Ｏ−を表し；ｋ１は１〜７の整数を表し；Ｒa8は、水素原子、或いは直鎖状又は分枝鎖状のＣ1-6脂肪族炭化水素基を表す。但しＬa1及びＬa2で列挙した−Ｏ−等は、それぞれ、左側で式（ａ１−１）及び式（ａ１−２）のカルボニル基と結合し、右側でアダマンチル基又はシクロへキシル基と結合することを意味する。Ｒa4及びＲa5は、それぞれ独立に、水素原子又はメチル基を表す。Ｒa6及びＲa7は、それぞれ独立に、直鎖状又は分枝鎖状のＣ1-8脂肪族炭化水素基、或いは環式のＣ3-10脂肪族炭化水素基を表し；ｍ１は０〜１４の整数を表し；ｎ１は０〜１０の整数を表す。但しｍ１又はｎ１が０であるとは、それぞれ、メチル基が存在しないことを意味する。なお本明細書における化学式は立体異性体も包含する。
【００３３】
Ｒa4及びＲa5は、好ましくはメチル基である。Ｒa6及びＲa7の直鎖状又は分枝鎖状の脂肪族炭化水素基の炭素数は、好ましくは６以下であり、環式の脂肪族炭化水素基の炭素数は、好ましくは８以下、より好ましくは６以下である。Ｒa6及びＲa7の直鎖状または分枝鎖状の脂肪族炭化水素基としては、例えばメチル基、エチル基、１−メチルエチル基（イソプロピル基）、１，１−ジメチルエチル基（ｔｅｒｔ−ブチル基）、２，２−ジメチルエチル基、プロピル基、１−メチルプロピル基、２，２−ジメチルプロピル基、１−エチルプロピル基、ブチル基、１−メチルブチル基、２−メチルブチル基、３−メチルブチル基、１−プロピルブチル基、ペンチル基、１−メチルペンチル基、ヘキシル基、１，４−ジメチルヘキシル基、ヘプチル基、１−メチルヘプチル基、オクチル基などが挙げられる。Ｒa6及びＲa7の環式の脂肪族炭化水素基としては、例えばシクロヘプチル基、メチルシクロヘプチル基、シクロヘキシル基、メチルシクロヘキシル基、ジメチルシクロへキシル基、ノルボルニル基、メチルノルボルニル基などが挙げられる。Ｒa8は、好ましくは、水素原子、メチル基又はエチル基である。
【００３４】
ｍ１は、好ましくは０〜３の整数、より好ましくは０又は１である。ｎ１は、好ましくは０〜３の整数、より好ましくは０又は１である。ｋ１は、好ましくは１〜４の整数、より好ましくは１である。
【００３５】
アダマンチル基を有する酸可溶化モノマー（ａ１−１）としては、例えば以下のものが挙げられ、これらの中でも、２−メチル−２−アダマンチル（メタ）アクリレート、２−エチル−２−アダマンチル（メタ）アクリレート、及び２−イソプロピル−２−アダマンチル（メタ）アクリレートが好ましく、メタクリレート形態のものがより好ましい。
【００３６】
【化６】
0005580558.tif 000007
【００３７】
【化７】
0005580558.tif 000008
【００３８】
【化８】
0005580558.tif 000009
【００３９】
【化９】
0005580558.tif 000010
【００４０】
【化１０】
0005580558.tif 000011
【００４１】
【化１１】
0005580558.tif 000012
【００４２】
【化１２】
0005580558.tif 000013
【００４３】
【化１３】
0005580558.tif 000014
【００４４】
【化１４】
0005580558.tif 000015
【００４５】
【化１５】
0005580558.tif 000016
【００４６】
シクロへキシル基を有する酸可溶化モノマー（ａ１−２）としては、例えば以下のものが挙げられ、これらの中でも１−エチル−１−シクロヘキシル（メタ）アクリレートが好ましく、１−エチル−１−シクロヘキシルメタクリレートがより好ましい。
【００４７】
【化１６】
0005580558.tif 000017
【００４８】
酸に不安定な基（１）とオレフィン性二重結合とを有するモノマーとしては、例えば、式（ａ１−３）で表されるノルボルネン環を有する酸可溶化モノマーであってもよい。酸可溶化モノマー（ａ１−３）に由来する構造単位を有する樹脂は、嵩高い構造を有するので、レジストの解像度を向上させることができる。さらに酸可溶化モノマー（ａ１−３）は、樹脂の主鎖に剛直なノルボルナン環を導入してレジストのドライエッチング耐性を向上させることができる。
【００４９】
【化１７】
0005580558.tif 000018
【００５０】
式（ａ１−３）中、Ｒa9は、水素原子、置換基（例えばヒドロキシ基）を有していてもよいＣ1-3脂肪族炭化水素基、カルボキシ基、シアノ基、又はアルコキシカルボニル基（−ＣＯＯＲa13）を表し；Ｒa13は、直鎖状、分枝鎖状又は環式のＣ1-8脂肪族炭化水素基を表し；前記脂肪族炭化水素基の水素原子はヒドロキシ基で置換されていてもよく；前記脂肪族炭化水素基のメチレン基（−ＣＨ2−）は酸素原子（−Ｏ−）又はカルボニル基（−ＣＯ−）で置換されていてもよい。Ｒa10〜Ｒa12は、それぞれ独立に、直鎖状、分枝鎖状又は環式のＣ1-12脂肪族炭化水素基を表すか；或いはＲa10及びＲa11は互いに結合して環を形成していてもよく；前記脂肪族炭化水素基の水素原子はヒドロキシ基等で置換されていてもよく；前記脂肪族炭化水素基のメチレン基（−ＣＨ2−）は酸素原子（−Ｏ−）又はカルボニル基（−ＣＯ−）で置換されていてもよい。
【００５１】
Ｒa9の置換基を有していてもよい脂肪族炭化水素基としては、例えば、メチル基、エチル基、プロピル基、ヒドロキシメチル基、２−ヒドロキシエチル基などが挙げられる。Ｒa13としては、例えば、メチル基、エチル基、プロピル基、２−オキソ−オキソラン−３−イル基、又は２−オキソ−オキソラン−４−イル基などが挙げられる。
【００５２】
Ｒa10〜Ｒa12としては、例えば、メチル基、エチル基、シクロへキシル基、メチルシクロへキシル基、ヒドロキシシクロへキシル基、オキソシクロへキシル基、アダマンチル基などが挙げられる。Ｒa10、Ｒa11及びこれらが結合する炭素が形成する環式の脂肪族炭化水素基としては、シクロへキシル基、アダマンチル基などが挙げられる。
【００５３】
ノルボルネン環を有する酸可溶化モノマー（ａ１−３）としては、例えば、５−ノルボルネン−２−カルボン酸−ｔｅｒｔ−ブチル、５−ノルボルネン−２−カルボン酸１−シクロヘキシル−１−メチルエチル、５−ノルボルネン−２−カルボン酸１−メチルシクロヘキシル、５−ノルボルネン−２−カルボン酸２−メチル−２−アダマンチル、５−ノルボルネン−２−カルボン酸２−エチル−２−アダマンチル、５−ノルボルネン−２−カルボン酸１−（４−メチルシクロヘキシル）−１−メチルエチル、５−ノルボルネン−２−カルボン酸１−（４−ヒドロキシシクロヘキシル）−１−メチルエチル、５−ノルボルネン−２−カルボン酸１−メチル−１−（４−オキソシクロヘキシル）エチル、５−ノルボルネン−２−カルボン酸１−（１−アダマンチル）−１−メチルエチルなどが挙げられる。
【００５４】
樹脂（Ａ）は、好ましくは、酸可溶化モノマー（ａ１）と、酸に不安定な基を有さないモノマー（以下「酸安定モノマー」と略称することがある）との共重合体である。酸安定モノマーは、１種を単独で使用してもよく、２種以上を併用してもよい。樹脂（Ａ）が酸可溶化モノマー（ａ１）と酸安定モノマーとの共重合体である場合、酸可溶化モノマー（ａ１）に由来する構造単位は、全構造単位１００モル％に対して、好ましくは１０〜８０モル％、より好ましくは２０〜６０モル％である。またアダマンチル基を有する酸可溶化モノマー（特に酸可溶化モノマー（ａ１−１））に由来する構造単位を、酸可溶化モノマー（ａ１）１００モル％に対して１５モル％以上とすることが好ましい。アダマンチル基を有する酸可溶化モノマーの比率が増えると、レジストのドライエッチング耐性が向上する。
【００５５】
酸安定モノマーとしては、ヒドロキシ基又はラクトン環を有するものが好ましい。ヒドロキシ基を有する酸安定モノマー（以下「ヒドロキシ基を有する酸安定モノマー（ａ２）」という）又はラクトン環を含有する酸安定モノマー（以下「ラクトン環を有する酸安定モノマー（ａ３）」という）に由来する構造単位を有する樹脂を使用すれば、レジストの解像度及び基板への密着性を向上させることができる。
【００５６】
〈ヒドロキシ基を有する酸安定モノマー（ａ２）〉
レジスト組成物をＫｒＦエキシマレーザー露光（２４８ｎｍ）に用いる場合、ヒドロキシ基を有する酸安定モノマー（ａ２）として、ヒドロキシスチレン類を使用しても、充分な透過率を得ることができる。しかしより短波長のＡｒＦエキシマレーザー露光（１９３ｎｍ）などを用いる場合は、ヒドロキシ基を有する酸安定モノマー（ａ２）として、式（ａ２−１）で表されるヒドロキシアダマンチル基を有する酸安定モノマーを使用することが望ましい。ヒドロキシアダマンチル基を有する酸安定モノマー（ａ２−１）は、１種を単独で使用してもよく、２種以上を併用してもよい。
【００５７】
【化１８】
0005580558.tif 000019
【００５８】
式（ａ２−１）中、Ｌa3は、酸素原子（−Ｏ−）、カルボニル基（−ＣＯ−）、−Ｎ（Ｒa17）−、直鎖状又は分枝鎖状のＣ1-17アルカンジイル基、又はこれらの組合せを表し；Ｒa17は、水素原子、或いは直鎖状又は分枝鎖状のＣ1-6脂肪族炭化水素基を表す。Ｒa14は、水素原子又はメチル基を表す。Ｒa15及びＲa16は、それぞれ独立に、水素原子、メチル基又はヒドロキシ基を表す。ｏ１は、０〜１０の整数を表す。但しｏ１が０であるとは、メチル基が存在しないことを意味する。
【００５９】
酸素原子（−Ｏ−）やＣ1-17アルカンジイル基等が組み合わさった形状のＬa3は、その主鎖を構成する原子数が１７個以内であることが好ましい。組合せ形状のＬa3としては、例えば
−Ｏ−Ｃ1-16アルカンジイル−、−Ｃ1-16アルカンジイル−Ｏ−、−Ｃj1アルカンジイル−Ｏ−Ｃi1アルカンジイル−（式中、１≦ｊ１、１≦ｉ１、ｊ１＋ｉ１≦１６、以下同じ）；
−ＣＯ−Ｃ1-16アルカンジイル−、−Ｃ1-16アルカンジイル−ＣＯ−、−Ｃj1アルカンジイル−ＣＯ−Ｃi1アルカンジイル−；
−Ｎ（Ｒa17）−Ｃ1-16アルカンジイル−、−Ｃ1-16アルカンジイル−Ｎ（Ｒa17）−、−Ｃj1アルカンジイル−Ｎ（Ｒa17）−Ｃi1アルカンジイル−；
−ＣＯ−Ｏ−、−ＣＯ−Ｏ−Ｃ1-15アルカンジイル−、−Ｃ1-15アルカンジイル−ＣＯ−Ｏ−、−Ｃh1アルカンジイル−ＣＯ−Ｏ−Ｃg1アルカンジイル−（式中、１≦ｈ１、１≦ｇ１、ｈ１＋ｇ１≦１５、以下同じ）；
−Ｏ−ＣＯ−、−Ｏ−ＣＯ−Ｃ1-15アルカンジイル−、−Ｃ1-15アルカンジイル−Ｏ−ＣＯ−、−Ｃh1アルカンジイル−Ｏ−ＣＯ−Ｃg1アルカンジイル−；
−Ｏ−Ｃ1-14アルカンジイル−ＣＯ−Ｏ−、−ＣＯ−Ｏ−Ｃ1-14アルカンジイル−Ｏ−、−ＣＯ−Ｏ−Ｃ1-13アルカンジイル−ＣＯ−Ｏ−；
などが挙げられる。なおＬa3で列挙した−Ｏ−Ｃ1-16アルカンジイル−等は、左側で式（ａ２−１）のカルボニル基と結合し、右側でヒドロキシアダマンチル基と結合することを意味する。
【００６０】
Ｌa3は、好ましくは、−Ｏ−、−Ｏ−（ＣＨ2）f1−ＣＯ−Ｏ−、−Ｎ（Ｒa17）−又は−Ｎ（Ｒa17）−(ＣＨ2) e1−ＣＯ−Ｏ−であり（前記式中、Ｒa17は、好ましくは水素原子、メチル基又はエチル基であり、ｆ１及びｅ１は、それぞれ独立に、１〜４の整数である）、より好ましくは−Ｏ−である。Ｒa4は、好ましくはメチル基である。Ｒa15は、好ましくは水素原子である。Ｒa16は、好ましくは水素原子又はヒドロキシ基である。ｏ１は、好ましくは０〜３の整数、より好ましくは０又は１である。
【００６１】
ヒドロキシアダマンチル基を有する酸安定モノマー（ａ２−１）としては、例えば以下のものが挙げられ、これらの中でも、３−ヒドロキシ−１−アダマンチル（メタ）アクリレート、３，５−ジヒドロキシ−１−アダマンチル（メタ）アクリレート及び（メタ）アクリル酸１−（３，５−ジヒドロキシ−１−アダマンチルオキシカルボニル）メチルが好ましく；３−ヒドロキシ−１−アダマンチル（メタ）アクリレート及び３，５−ジヒドロキシ−１−アダマンチル（メタ）アクリレートがより好ましく；３−ヒドロキシ−１−アダマンチルメタクリレート及び３，５−ジヒドロキシ−１−アダマンチルメタクリレートがさらに好ましい。
【００６２】
【化１９】
0005580558.tif 000020
【００６３】
【化２０】
0005580558.tif 000021
【００６４】
【化２１】
0005580558.tif 000022
【００６５】
【化２２】
0005580558.tif 000023
【００６６】
【化２３】
0005580558.tif 000024
【００６７】
〈ラクトン環を有する酸安定モノマー（ａ３）〉
酸安定モノマー（ａ３）が有するラクトン環は、例えばβ−プロピオラクトン環、γ−ブチロラクトン環、δ−バレロラクトン環のような単環でもよく、或いは単環状のラクトン環と他の環との縮合環でもよい。これらラクトン環の中で、γ−ブチロラクトン環、及びγ−ブチロラクトン環と他の環との縮合環が好ましい。
【００６８】
ラクトン環を有する酸安定モノマー（ａ３）は、好ましくは式（ａ３−１）、式（ａ３−２）又は式（ａ３−３）で表される。これらの１種を単独で使用してもよく、２種以上を併用してもよい。
【００６９】
【化２４】
0005580558.tif 000025
【００７０】
式（ａ３−１）〜式（ａ３−３）中、Ｌa4〜Ｌa6は、それぞれ独立に、酸素原子（−Ｏ−）、カルボニル基（−ＣＯ−）、−Ｎ（Ｒa24）−、直鎖状又は分枝鎖状のＣ1-17アルカンジイル基、又はこれらの組合せを表し；Ｒa24は、水素原子、或いは直鎖状又は分枝鎖状のＣ1-6脂肪族炭化水素基を表す。Ｒa18〜Ｒa20は、それぞれ独立に、水素原子又はメチル基を表す。Ｒa21は、Ｃ1-4脂肪族炭化水素基を表し、ｐ１は０〜５の整数を表す。Ｒa22及びＲa23は、それぞれ独立にカルボキシ基、シアノ基又はＣ1-4脂肪族炭化水素基を表し、ｑ１及びｒ１は、それぞれ独立に０〜３の整数を表す。但しｐ１、ｑ１又はｒ１が０であるとは、それぞれ、Ｒa21、Ｒa22又はＲa23が存在しないことを意味し、ｐ１、ｑ１又はｒ１が２以上のとき、それぞれ、複数のＲa21、Ｒa22又はＲa23は、互いに同一でも異なってもよい。
【００７１】
Ｌa4〜Ｌa6としては、Ｌa3で説明したものが挙げられる。Ｌa4〜Ｌa6は、それぞれ独立に、好ましくは−Ｏ−、−Ｏ−（ＣＨ2）d1−ＣＯ−Ｏ−、−Ｎ（Ｒa24）−、又は−Ｎ（Ｒa24）−(ＣＨ2) c1−ＣＯ−Ｏ−であり（前記式中、Ｒa24は、好ましくは水素原子、メチル基又はエチル基であり、ｄ１及びｃ１は、それぞれ独立に、１〜４の整数である）、より好ましくは−Ｏ−である。但しＬa4〜Ｌa6で列挙した−Ｏ−等は、それぞれ、左側で式（ａ３−１）〜式（ａ３−３）のカルボニル基と結合し、右側でラクトン環と結合することを意味する。Ｒa18〜Ｒa20は、好ましくはメチル基である。Ｒa21は、好ましくはメチル基である。Ｒa22及びＲa23は、それぞれ独立に、好ましくはカルボキシ基、シアノ基又はメチル基である。ｐ１〜ｒ１は、それぞれ独立に、好ましくは０〜２、より好ましくは０又は１である。
【００７２】
γ−ブチロラクトン環を有する酸安定モノマー（ａ３−１）としては、例えば以下のものが挙げられる。
【００７３】
【化２５】
0005580558.tif 000026
【００７４】
【化２６】
0005580558.tif 000027
【００７５】
【化２７】
0005580558.tif 000028
【００７６】
γ−ブチロラクトン環とノルボルナン環との縮合環を有する酸安定モノマー（ａ３−２）としては、例えば以下のものが挙げられる。
【００７７】
【化２８】
0005580558.tif 000029
【００７８】
【化２９】
0005580558.tif 000030
【００７９】
【化３０】
0005580558.tif 000031
【００８０】
【化３１】
0005580558.tif 000032
【００８１】
γ−ブチロラクトン環とシクロヘキサン環との縮合環を有する酸安定モノマー（ａ３−３）としては、例えば以下のものが挙げられる。
【００８２】
【化３２】
0005580558.tif 000033
【００８３】
【化３３】
0005580558.tif 000034
【００８４】
【化３４】
0005580558.tif 000035
【００８５】
【化３５】
0005580558.tif 000036
【００８６】
ラクトン環を有する酸安定モノマー（ａ３）の中でも、（メタ）アクリル酸（５−オキソ−４−オキサトリシクロ［４．２．１．０3,7］ノナン−２−イル、（メタ）アクリル酸テトラヒドロ−２−オキソ−３−フリル、（メタ）アクリル酸２−（５−オキソ−４−オキサトリシクロ［４．２．１．０3,7］ノナン−２−イルオキシ）−２−オキソエチルが好ましく、メタクリレート形態のものがより好ましい。
【００８７】
〈その他の酸安定モノマー（ａ４）〉
その他の酸安定モノマー（ａ４）としては、例えば、式（ａ４−１）で表される無水マレイン酸、式（ａ４−２）で表される無水イタコン酸、又は式（ａ４−３）で表されるノルボルネン環を有する酸安定モノマーなどが挙げられる。
【００８８】
【化３６】
0005580558.tif 000037
【００８９】
式（ａ４−３）中、Ｒa25及びＲa26は、それぞれ独立に、水素原子、置換基（例えばヒドロキシ基）を有していてもよいＣ1-3脂肪族炭化水素基、シアノ基、カルボキシ基、又はアルコキシカルボニル基（−ＣＯＯＲa27）を表すか；或いはＲa25及びＲa26は互いに結合してカルボニルオキシカルボニル基：−ＣＯ−Ｏ−ＣＯ−を形成し；Ｒa27は、直鎖状、分枝鎖状又は環式のＣ1-36脂肪族炭化水素基を表し；環式の脂肪族炭化水素基のメチレン基（−ＣＨ2−）は、酸素原子（−Ｏ−）又はカルボニル基（−ＣＯ−）で置換されていてもよい。但し−ＣＯＯＲa27が酸不安定基となるものは除く（即ちＲa27は、３級炭素原子が酸素原子（−Ｏ−）と結合するものを含まない）。
【００９０】
Ｒa25及びＲa26の置換基を有していてもよい脂肪族炭化水素基としては、例えばメチル基、エチル基、プロピル基、ヒドロキシメチル基、２−ヒドロキシエチル基、などが挙げられる。Ｒa27の直鎖状又は分枝鎖状の脂肪族炭化水素基の炭素数は、好ましくは１〜８より好ましくは１〜６であり、環式の脂肪族炭化水素基の炭素数は、好ましくは４〜３６、より好ましくは４〜１２である。Ｒa27としては、例えばメチル基、エチル基、プロピル基、２−オキソ−オキソラン−３−イル基、２−オキソ−オキソラン−４−イル基などが挙げられる。
【００９１】
ノルボルネン環を有する酸安定モノマー（ａ４−３）としては、例えば２−ノルボルネン、２−ヒドロキシ−５−ノルボルネン、５−ノルボルネン−２−カルボン酸、５−ノルボルネン−２−カルボン酸メチル、５−ノルボルネン−２−カルボン酸２−ヒドロキシ−１−エチル、５−ノルボルネン−２−メタノール、５−ノルボルネン−２，３−ジカルボン酸無水物などが挙げられる。
【００９２】
好ましい樹脂（Ａ）は、少なくとも、酸可溶化モノマー（ａ１）、ヒドロキシ基を有する酸安定モノマー（ａ２）及びラクトン環を有する酸安定モノマー（ａ３）を重合させた共重合体である。この好ましい共重合体において、酸可溶化モノマー（ａ１）は、より好ましくはアダマンチル基を有する酸可溶化モノマー（ａ１−１）及びシクロへキシル基を有する酸可溶化モノマー（ａ１−２）の少なくとも１種（さらに好ましくはアダマンチル基を有する酸可溶化モノマー（ａ１−１））であり、ヒドロキシ基を有する酸安定モノマー（ａ２）は、好ましくはヒドロキシアダマンチル基を有する酸安定モノマー（ａ２−１）であり、ラクトン環を有する酸安定モノマー（ａ３）は、より好ましくはγ−ブチロラクトン環を有する酸安定モノマー（ａ３−１）及びγ−ブチロラクトン環とノルボルナン環との縮合環を有する酸安定モノマー（ａ３−２）の少なくとも１種である。樹脂（Ａ）は、公知の重合法（例えばラジカル重合法）によって製造できる。
【００９３】
樹脂（Ａ）の重量平均分子量は、好ましくは、２，５００以上（より好ましくは３，０００以上）、５０，０００以下（より好ましくは３０，０００以下）である。
【００９４】
樹脂（Ａ）の含有量は、組成物の固形分中８０質量％以上であることが好ましい。なお本明細書において「組成物中の固形分」とは、溶剤（Ｄ）を除いた組成物成分の合計を意味する。組成物中の固形分、及びこれに対する樹脂（Ａ）の含有量は、例えば液体クロマトグラフィー又はガスクロマトグラフィーなどの公知の分析手段で測定できる。
【００９５】
〈酸発生剤（Ｂ）〉
酸発生剤（Ｂ）は、非イオン系とイオン系とに分類される。非イオン系酸発生剤には、有機ハロゲン化物、スルホネートエステル類（例えば２−ニトロベンジルエステル、芳香族スルホネート、オキシムスルホネート、Ｎ−スルホニルオキシイミド、Ｎ−スルホニルオキシイミド、スルホニルオキシケトン、ＤＮＱ  ４−スルホネート）、スルホン類（例えばジスルホン、ケトスルホン、スルホニルジアゾメタン）等が含まれる。イオン系酸発生剤は、オニウムカチオンを含むオニウム塩（例えばジアゾニウム塩、ホスホニウム塩、スルホニウム塩、ヨードニウム塩）が代表的である。オニウム塩のアニオンとしては、スルホン酸アニオン、スルホニルイミドアニオン、スルホニルメチドアニオン等がある。
【００９６】
酸発生剤（Ｂ）としては、レジスト分野で使用される酸発生剤（特に光酸発生剤）だけでなく、光カチオン重合の光開始剤、色素類の光消色剤、又は光変色剤等の放射線（光）によって酸を発生する公知化合物及びそれらの混合物も、適宜、使用できる。例えば特開昭６３−２６６５３号、特開昭５５−１６４８２４号、特開昭６２−６９２６３号、特開昭６３−１４６０３８号、特開昭６３−１６３４５２号、特開昭６２−１５３８５３号、特開昭６３−１４６０２９号や、米国特許第３，７７９，７７８号、米国特許第３，８４９，１３７号、独国特許第３９１４４０７号、欧州特許第１２６，７１２号等に記載の放射線によって酸を発生する化合物を使用できる。
【００９７】
酸発生剤（Ｂ）は、好ましくはフッ素含有酸発生剤であり、より好ましくは式（Ｂ１）で表されるスルホン酸塩である。
【００９８】
【化３７】
0005580558.tif 000038
【００９９】
式（Ｂ１）中、Ｑ1及びＱ2は、それぞれ独立に、フッ素原子又はＣ1-6ペルフルオロアルキル基を表す。ペルフルオロアルキル基としては、例えばペルフルオロメチル基、ペルフルオロエチル基、ペルフルオロプロピル基、ペルフルオロイソプロピル基、ペルフルオロブチル基、ペルフルオロｓｅｃ−ブチル基、ペルフルオロｔｅｒｔ−ブチル基、ペルフルオロペンチル基、ペルフルオロヘキシル基などが挙げられる。Ｑ1及びＱ2は、それぞれ独立に、好ましくはペルフルオロメチル基又はフッ素原子であり、より好ましくはフッ素原子である。
【０１００】
式（Ｂ１）中、Ｙは、環式のＣ3-36脂肪族炭化水素基を表す。Ｙは、見掛け上、メチレン基（−ＣＨ2−）が酸素原子（−Ｏ−）又はカルボニル基（−ＣＯ−）で置換された環式の脂肪族炭化水素基でもよい。即ちＹは、例えば環状エーテルの基｛メチレン基（−ＣＨ2−）が酸素原子（−Ｏ−）で置換｝、オキソ基を有する環式の脂肪族炭化水素基｛メチレン基（−ＣＨ2−）がカルボニル基（−ＣＯ−）で置換｝又はラクトン環の基｛隣り合う２つのメチレン基（−ＣＨ2−）が、それぞれ、酸素原子（−Ｏ−）又はカルボニル基（−ＣＯ−）で置換｝であってもよい。
【０１０１】
Ｙの環式の脂肪族炭化水素基としては、例えば式（Ｙ１）〜式（Ｙ２４）で表される基が挙げられる。
【０１０２】
【化３８】
0005580558.tif 000039
【０１０３】
環式の脂肪族炭化水素基は、好ましくは式（Ｙ１）〜式（Ｙ１９）のいずれかで表される基であり、より好ましくは式（Ｙ１１）、式（Ｙ１４）、式（Ｙ１５）又は式（Ｙ１９）で表される基であり、さらに好ましくは式（Ｙ１１）又は式（Ｙ１４）で表される基である。
【０１０４】
Ｙは、置換基を有していてもよい。Ｙの置換基としては、例えばハロゲン原子（但しフッ素原子を除く）、ヒドロキシ基、オキソ基、直鎖状又は分枝鎖状のＣ1-12脂肪族炭化水素基、ヒドロキシ基含有Ｃ1-12脂肪族炭化水素基、Ｃ1-12アルコキシ基、Ｃ6-18芳香族炭化水素基、Ｃ7-21アラルキル基、Ｃ2-4アシル基、グリシジルオキシ基、或いは−（ＣＨ2）j2−Ｏ−ＣＯ−Ｒb1基（式中、Ｒb1は、直鎖状、分枝鎖状又は環式のＣ1-16脂肪族炭化水素基、或いはＣ6-18芳香族炭化水素基を表す。ｊ２は、０〜４の整数を表す。但しｊ２が０であるとはメチレン基が存在しないことを意味する。）などが挙げられる。Ｙの置換基である脂肪族炭化水素基、芳香族炭化水素基及びアラルキル基等は、さらに置換基を有していてもよい。ハロゲン原子としては、例えば塩素原子、臭素原子、ヨウ素原子などが挙げられる。直鎖状又は分枝鎖状の脂肪族炭化水素基としては、樹脂（Ａ）で説明したものなどが例示できる。ヒドロキシ基含有脂肪族炭化水素基としては、例えばヒドロキシメチル基などが挙げられる。アルコキシ基としては、例えばメトキシ基、エトキシ基、プロポキシ基、イソプロポキシ基、ブトキシ基などが挙げられる。芳香族炭化水素基としては、フェニル基、ナフチル基、アントラニル基、ｐ−メチルフェニル基、ｐ−ｔｅｒｔ−ブチルフェニル基、ｐ−アダマンチルフェニル基などが挙げられる。アラルキル基としては、例えばベンジル基、フェネチル基、フェニルプロピル基、トリチル基、ナフチルメチル基、ナフチルエチル基などが挙げられる。アシル基としては、例えばアセチル基、プロピオニル基、ブチリル基などが挙げられる。複数の置換基は、互いに同一でも異なっていてもよい。
【０１０５】
以下、置換基を有するＹを例示する。まず脂肪族炭化水素基を有するＹとしては、例えば以下のものが挙げられる。
【０１０６】
【化３９】
0005580558.tif 000040
【０１０７】
ヒドロキシ基又はヒドロキシ基含有脂肪族炭化水素基を有するＹとしては、例えば以下のものが挙げられる。
【０１０８】
【化４０】
0005580558.tif 000041
【０１０９】
芳香族炭化水素基を有するＹとしては、例えば以下のものが挙げられる。
【０１１０】
【化４１】
0005580558.tif 000042
【０１１１】
−（ＣＨ2）j2−Ｏ−ＣＯ−Ｒb1基を有するＹとしては、例えば以下のものが挙げられる。
【０１１２】
【化４２】
0005580558.tif 000043
【０１１３】
Ｙは、好ましくは置換基（例えばオキソ基等）を有していてもよいアダマンチル基であり、より好ましくはアダマンチル基又はオキソアダマンチル基である。
【０１１４】
式（Ｂ１）中、Ｌb1は、単結合、或いは置換基を有していてもよい直鎖状、分枝鎖状又は環式の２価のＣ1-17飽和脂肪族炭化水素基を表す。２価の飽和脂肪族炭化水素基として、まず直鎖状アルカンジイル基、例えばメチレン基、エチレン基、プロパン−１，３−ジイル基、ブタン−１，４−ジイル基、ペンタン−１，５−ジイル基、ヘキサン−１，６−ジイル基、ヘプタン−１，７−ジイル基、オクタン−１，８−ジイル基、ノナン−１，９−ジイル基、デカン−１，１０−ジイル基、ウンデカン−１，１１−ジイル基、ドデカン−１，１２−ジイル基、トリデカン−１，１３−ジイル基、テトラデカン−１，１４−ジイル基、ペンタデカン−１，１５−ジイル基、ヘキサデカン−１，１６−ジイル基、ヘプタデカン−１，１７−ジイル基が挙げられる。Ｌb1は、分枝鎖状アルカンジイル基でもよい。分枝鎖状アルカンジイル基としては、例えば、前記直鎖状アルカンジイル基に、見掛け上、直鎖状又は分枝鎖状のＣ1-4アルキル基（例えばメチル基、エチル基、プロピル基、イソプロピル基、ブチル基、ｓｅｃ−ブチル基、ｔｅｒｔ−ブチル基等）の側鎖を付け加えたものが挙げられる。環式の２価の飽和脂肪族炭化水素基としては、シクロアルカンジイル基（例えばシクロヘキサンジイル基）、２価の橋かけ環状炭化水素基（例えばアダマンタンジイル基）が挙げられる。Ｌb1の飽和脂肪族炭化水素基の形状は、直鎖状、分枝鎖状及び環式の少なくとも２種を組み合わせたものでもよい。
【０１１５】
Ｌb1の２価の飽和脂肪族炭化水素基は、置換基として、例えばハロゲン原子、ヒドロキシ基、Ｃ6-18芳香族炭化水素基、Ｃ7-21アラルキル基、Ｃ2-4アシル基、又はグリシジルオキシ基などを有していてもよい。
【０１１６】
Ｌb1のメチレン基（−ＣＨ2−）は、酸素原子（−Ｏ−）又はカルボニル基（−ＣＯ−）で置換されていてもよい。Ｌb1は、好ましくは式（ｂ１−１）〜式（ｂ１−６）のいずれか、より好ましくは式（ｂ１−１）〜式（ｂ１−４）のいずれか、さらに好ましくは式（ｂ１−１）又は式（ｂ１−２）で表される。なお式（ｂ１−１）〜式（ｂ１−６）は、その左右を式（Ｂ１）に合わせて記載しており、左側でＣ（Ｑ1）（Ｑ2）−と結合し、右側で−Ｙと結合する。以下の式（ｂ１−１）〜式（ｂ１−６）の具体例も同様である。
【０１１７】
【化４３】
0005580558.tif 000044
【０１１８】
式（ｂ１−１）、Ｌb2は、単結合、或いは直鎖状又は分枝鎖状のＣ1-15アルカンジイル基を表す。
式（ｂ１−２）中、Ｌb3は、単結合、或いは直鎖状又は分枝鎖状のＣ1-12アルカンジイル基を表し；Ｌb4は、直鎖状又は分枝鎖状のＣ1-13アルカンジイル基を表す。但しＬb3及びＬb4の炭素数上限は１３以下である。
式（ｂ１−３）中、Ｌb5は、直鎖状又は分枝鎖状のＣ1-15アルカンジイル基を表す。
式（ｂ１−４）中、Ｌb6及びＬb7は、それぞれ独立に、直鎖状又は分枝鎖状のＣ1-15アルカンジイル基を表す。但しＬb6及びＬb7の炭素数上限は１６以下である。
式（ｂ１−５）中、Ｌb8は、直鎖状又は分枝鎖状のＣ1-14アルカンジイル基を表す。
式（ｂ１−６）中、Ｌb9及びＬb10は、それぞれ独立に、直鎖状、分枝鎖状又は環式のＣ1-11アルカンジイル基を表す。但しＬb6及びＬb7の炭素数上限は１２以下である。
これらの中でも連結部（ｂ１−１）が好ましく、Ｌb2が単結合又はメチレン基（−ＣＨ2−）である連結部（ｂ１−１）がより好ましい。
【０１１９】
連結部（ｂ１−１）としては、例えば以下のものが挙げられる。
【０１２０】
【化４４】
0005580558.tif 000045
【０１２１】
連結部（ｂ１−２）としては、例えば以下のものが挙げられる。
【０１２２】
【化４５】
0005580558.tif 000046
【０１２３】
連結部（ｂ１−３）としては、例えば以下のものが挙げられる。
【０１２４】
【化４６】
0005580558.tif 000047
【０１２５】
連結部（ｂ１−４）としては、例えば以下のものが挙げられる。
【０１２６】
【化４７】
0005580558.tif 000048
【０１２７】
連結部（ｂ１−５）としては、例えば以下のものが挙げられる。
【０１２８】
【化４８】
0005580558.tif 000049
【０１２９】
連結部（ｂ１−６）としては、例えば以下のものが挙げられる。
【０１３０】
【化４９】
0005580558.tif 000050
【０１３１】
スルホン酸アニオンは、連結部（ｂ１−１）を有するものが好ましく、式（ｂ１−１−１）〜式（ｂ１−１−９）で表されるものがより好ましい。
【０１３２】
【化５０】
0005580558.tif 000051
【０１３３】
式（ｂ１−１−１）〜式（ｂ１−１−９）中、Ｑ1、Ｑ2及びＬb2は、前記と同じである。Ｒb2及びＲb3は、それぞれ独立にＣ1-4脂肪族炭化水素基（好ましくはメチル基）を表す。
【０１３４】
次に具体的なスルホン酸アニオンを例示する。まず、無置換のＹと連結部（ｂ１−１）とを含むスルホン酸アニオン；又は脂肪族炭化水素基を有するＹと連結部（ｂ１−１）とを含むスルホン酸アニオン；としては、例えば以下のものが挙げられる。
【０１３５】
【化５１】
0005580558.tif 000052
【０１３６】
【化５２】
0005580558.tif 000053
【０１３７】
【化５３】
0005580558.tif 000054
【０１３８】
−（ＣＨ2）j2−Ｏ−ＣＯ−Ｒb1基を有するＹと連結部（ｂ１−１）とを含むスルホン酸アニオンとしては、例えば以下のものが挙げられる。
【０１３９】
【化５４】
0005580558.tif 000055
【０１４０】
ヒドロキシ基又はヒドロキシ基含有脂肪族炭化水素基を有するＹと連結部（ｂ１−１）とを含むスルホン酸アニオンとしては、例えば以下のものが挙げられる。
【０１４１】
【化５５】
0005580558.tif 000056
【０１４２】
【化５６】
0005580558.tif 000057
【０１４３】
【化５７】
0005580558.tif 000058
【０１４４】
【化５８】
0005580558.tif 000059
【０１４５】
芳香族炭化水素基又はアラルキル基を有するＹと連結部（ｂ１−１）とを含むスルホン酸アニオンとしては、例えば以下のものが挙げられる。
【０１４６】
【化５９】
0005580558.tif 000060
【０１４７】
環状エーテルであるＹと連結部（ｂ１−１）とを含むスルホン酸アニオンとしては、例えば以下のものが挙げられる。
【０１４８】
【化６０】
0005580558.tif 000061
【０１４９】
ラクトン環であるＹと連結部（ｂ１−１）とを含むスルホン酸アニオンとしては、例えば以下のものが挙げられる。
【０１５０】
【化６１】
0005580558.tif 000062
【０１５１】
【化６２】
0005580558.tif 000063
【０１５２】
オキソ基を有するＹと連結部（ｂ１−１）とを含むスルホン酸アニオンとしては、例えば以下のものが挙げられる。
【０１５３】
【化６３】
0005580558.tif 000064
【０１５４】
無置換のＹと連結部（ｂ１−２）とを含むスルホン酸アニオン；又は脂肪族炭化水素基を有するＹと連結部（ｂ１−２）とを含むスルホン酸アニオン；としては、例えば以下のものが挙げられる。
【０１５５】
【化６４】
0005580558.tif 000065
【０１５６】
【化６５】
0005580558.tif 000066
【０１５７】
【化６６】
0005580558.tif 000067
【０１５８】
【化６７】
0005580558.tif 000068
【０１５９】
【化６８】
0005580558.tif 000069
【０１６０】
−（ＣＨ2）j2−Ｏ−ＣＯ−Ｒb1基を有するＹと連結部（ｂ１−２）とを含むスルホン酸アニオンとしては、例えば以下のものが挙げられる。
【０１６１】
【化６９】
0005580558.tif 000070
【０１６２】
ヒドロキシ基又はヒドロキシ基含有脂肪族炭化水素基を有するＹと連結部（ｂ１−２）とを含むスルホン酸アニオンとしては、例えば以下のものが挙げられる。
【０１６３】
【化７０】
0005580558.tif 000071
【０１６４】
【化７１】
0005580558.tif 000072
【０１６５】
環状エーテルであるＹと連結部（ｂ１−２）とを含むスルホン酸アニオンとしては、例えば以下のものが挙げられる。
【０１６６】
【化７２】
0005580558.tif 000073
【０１６７】
ラクトン環であるＹと連結部（ｂ１−２）とを含むスルホン酸アニオンとしては、例えば以下のものが挙げられる。
【０１６８】
【化７３】
0005580558.tif 000074
【０１６９】
オキソ基を有するＹと連結部（ｂ１−２）とを含むスルホン酸アニオンとしては、例えば以下のものが挙げられる。
【０１７０】
【化７４】
0005580558.tif 000075
【０１７１】
芳香族炭化水素基を有するＹと連結部（ｂ１−２）とを含むスルホン酸アニオンとしては、例えば以下のものが挙げられる。
【０１７２】
【化７５】
0005580558.tif 000076
【０１７３】
無置換のＹと連結部（ｂ１−３）とを含むスルホン酸アニオン；又は脂肪族炭化水素基を有するＹと連結部（ｂ１−３）とを含むスルホン酸アニオン；としては、例えば以下のものが挙げられる。
【０１７４】
【化７６】
0005580558.tif 000077
【０１７５】
アルコキシ基を有するＹと連結部（ｂ１−３）とを含むスルホン酸アニオンとしては、例えば以下のものが挙げられる。
【０１７６】
【化７７】
0005580558.tif 000078
【０１７７】
ヒドロキシ基又はヒドロキシ基含有脂肪族炭化水素基を有するＹと連結部（ｂ１−３）とを含むスルホン酸アニオンとしては、例えば以下のものが挙げられる。
【０１７８】
【化７８】
0005580558.tif 000079
【０１７９】
オキソ基を有するＹと連結部（ｂ１−３）とを含むスルホン酸アニオンとしては、例えば以下のものが挙げられる。
【０１８０】
【化７９】
0005580558.tif 000080
【０１８１】
脂肪族炭化水素基を有するＹと連結部（ｂ１−４）とを含むスルホン酸アニオンとしては、例えば以下のものが挙げられる。
【０１８２】
【化８０】
0005580558.tif 000081
【０１８３】
アルコキシ基を有するＹと連結部（ｂ１−４）とを含むスルホン酸アニオンとしては、例えば以下のものが挙げられる。
【０１８４】
【化８１】
0005580558.tif 000082
【０１８５】
ヒドロキシ基又はヒドロキシ基含有脂肪族炭化水素基を有するＹと連結部（ｂ１−４）とを含むスルホン酸アニオンとしては、例えば以下のものが挙げられる。
【０１８６】
【化８２】
0005580558.tif 000083
【０１８７】
オキソ基を有するＹと連結部（ｂ１−４）とを含むスルホン酸アニオンとしては、例えば以下のものが挙げられる。
【０１８８】
【化８３】
0005580558.tif 000084
【０１８９】
上述のもののなかでも、連結部（ｂ１−１）を有する以下のスルホン酸アニオンが好ましい。
【０１９０】
【化８４】
0005580558.tif 000085
【０１９１】
次に酸発生剤（Ｂ）に含まれるカチオンについて説明する。酸発生剤のカチオンとしては、オニウムカチオン、例えばスルホニウムカチオン、ヨードニウムカチオン、アンモニウムカチオン、ベンゾチアゾリウムカチオン、ホスホニウムカチオンなどが挙げられる。これらの中でも、スルホニウムカチオン及びヨードニウムカチオンが好ましく、アリールスルホニウムカチオンがより好ましい。
【０１９２】
式（Ｂ１）中のＺ+は、好ましくは式（ｂ２−１）〜式（ｂ２−４）のいずれかで表される。
【０１９３】
【化８５】
0005580558.tif 000086
【０１９４】
式（ｂ２−１）中、Ｒb4〜Ｒb6は、それぞれ独立に、直鎖状、分枝鎖状又は環式のＣ1-30脂肪族炭化水素基、或いはＣ6-18芳香族炭化水素基を表す。前記直鎖状、分枝鎖状又は環式の脂肪族炭化水素基は、ヒドロキシ基、及び直鎖状又は分枝鎖状のＣ1-12アルコキシ基及びＣ6-18芳香族炭化水素基よりなる群から選ばれる少なくとも１種で置換されていてもよく；前記環式の脂肪族炭化水素基は、ハロゲン原子、Ｃ2-4アシル基、及びグリシジルオキシ基よりなる群から選ばれる少なくとも１種で置換されていてもよく；前記芳香族炭化水素基は、ハロゲン原子、ヒドロキシ基、直鎖状、分枝鎖状又は環式のＣ1-36脂肪族炭化水素基、及びＣ1-12アルコキシ基よりなる群から選ばれる少なくとも１種で置換されていてもよい。
【０１９５】
式（ｂ２−２）中、Ｒb7及びＲb8は、それぞれ独立に、ヒドロキシ基、直鎖状又は分枝鎖状のＣ1-12脂肪族炭化水素基、或いは直鎖状又は分枝鎖状のＣ1-12アルコキシ基を表し、ｍ２及びｎ２は、それぞれ独立に０〜５の整数（好ましくは０又は１）を表す。但しｍ２又はｎ２が０であるとは、それぞれの置換基が存在しないことを意味し、ｍ２又はｎ２が２以上のとき、それぞれ、複数のＲb7及びＲb8は、互いに同一でも異なってもよい。
【０１９６】
式（ｂ２−３）中、Ｒb9及びＲb10は、それぞれ独立に、直鎖状、分枝鎖状又は環式のＣ1-36脂肪族炭化水素基を表す。Ｒb11は、水素原子、直鎖状、分枝鎖状又は環式のＣ1-36脂肪族炭化水素基、或いはＣ6-18芳香族炭化水素基を表す。Ｒb9〜Ｒb11の直鎖状又は分枝鎖状の脂肪族炭化水素基の炭素数は、好ましくは１〜１２であり、環式の脂肪族炭化水素基の炭素数は、好ましくは３〜３６、より好ましくは４〜１２である。Ｒb12は、直鎖状、分枝鎖状又は環式のＣ1-12脂肪族炭化水素基、或いはＣ6-18芳香族炭化水素基を表す。前記芳香族炭化水素基は、直鎖状、分枝鎖状又は環式のＣ1-12脂肪族炭化水素基、直鎖状又は分枝鎖状のＣ1-12アルコキシ基、及びアルキルカルボニルオキシ基（このアルキル基には、環式の飽和脂肪族炭化水素基を含む）よりなり群から選ばれる少なくとも１種で置換されていてもよい。Ｒb9とＲb10と、及びＲb11とＲb12とは、それぞれ独立に、互いに結合して３員環〜１２員環（好ましくは３員環〜７員環）を形成していてもよく；これらの環は、環を形成する原子として、酸素原子（Ｏ）、硫黄原子（Ｓ）、及びオキソ基と結合した炭素原子（ＣＯ）よりなる群から選ばれる少なくとも１種を含んでいてもよい。
【０１９７】
式（ｂ２−４）中、Ｒb13〜Ｒb18は、それぞれ独立に、ヒドロキシ基、直鎖状又は分枝鎖状のＣ1-12脂肪族炭化水素基、直鎖状又は分枝鎖状のＣ1-12アルコキシ基を表す。Ｌb11は、硫黄原子又は酸素原子を表す。ｏ２、ｐ２、ｓ２及びｔ２は、それぞれ独立に０〜５の整数（好ましくは０〜２の整数）を表し、ｑ２及びｒ２は、それぞれ独立に０〜４の整数（好ましくは０〜２の整数）を表し、ｕ２は０又は１を表す。但しｏ２〜ｕ２のいずれかが０であるとは、それぞれの置換基が存在しないことを意味し、ｏ２〜ｔ２のいずれかが２であるとき、それぞれ、複数のＲb13〜Ｒb18のいずれかは互いに同一でも異なってもよい。
【０１９８】
次に式（ｂ２−１）〜式（ｂ２−４）に含まれる置換基を説明する。脂肪族炭化水素基および芳香族炭化水素基としては、上述したものを例示できる。好ましい直鎖状又は分枝鎖状の脂肪族炭化水素基は、メチル基、エチル基、ｎ−プロピル基、イソプロピル基、ｎ−ブチル基、ｓｅｃ−ブチル基、ｔｅｒｔ−ブチル基、ペンチル基、ヘキシル基、オクチル基、及び２−エチルヘキシル基である。好ましい環式の脂肪族炭化水素基は、シクロプロピル基、シクロブチル基、シクロペンチル基、シクロヘキシル基、シクロヘプチル基、シクロデシル基、２−アルキル−２−アダマンチル基、１−（１−アダマンチル）−１−アルキル基、及びイソボルニル基である。好ましい芳香族炭化水素基は、フェニル基、４−メチルフェニル基、４−エチルフェニル基、４−ｔｅｒｔ−ブチルフェニル基、４−シクロへキシルフェニル基、４−メトキシフェニル基、ビフェニリル基、ナフチル基である。置換基が芳香族炭化水素基である脂肪族炭化水素基（アラルキル基）としては、ベンジル基などが挙げられる。アルコキシ基としては、例えばメトキシ基、エトキシ基、ｎ−プロポキシ基、イソプロポキシ基、ｎ−ブトキシ基、ｓｅｃ−ブチトキシ基、ｔｅｒｔ−ブチトキシ基、ｎ−ペントキシ基、ｎ−ヘキトキシ基、ヘプトキシ基、オクトキシ基、２−エチルヘキシルオキシ基、ノニルオキシ基、デシルオキシ基、ウンデシルオキシ基、ドデシルオキシ基などが挙げられる。Ｒb9及びＲb10が形成する環としては、例えばチオラン−１−イウム環（テトラヒドロチオフェニウム環）、チアン−１−イウム環、１，４−オキサチアン−４−イウム環などが挙げられる。Ｒb11及びＲb12が形成する環としては、例えばオキソシクロヘプタン環、オキソシクロヘキサン環、オキソノルボルナン環、オキソアダマンタン環などが挙げられる。
【０１９９】
カチオン（ｂ２−１）〜カチオン（ｂ２−４）の中でも、カチオン（ｂ２−１）が好ましく、式（ｂ２−１−１）で表されるカチオンがより好ましく、トリフェニルスルホニウムカチオン（式（ｂ２−１−１）中、ｖ２＝ｗ２＝ｘ２＝０）がさらに好ましい。
【０２００】
【化８６】
0005580558.tif 000087
【０２０１】
式（ｂ２−１−１）中、Ｒb19〜Ｒb21は、それぞれ独立に、ハロゲン原子、ヒドロキシ基、直鎖状、分枝鎖状又は環式のＣ1-36脂肪族炭化水素基、或いは直鎖状又は分枝鎖状のＣ1-12アルコキシ基を表す。前記直鎖状又は分枝鎖状の脂肪族炭化水素基の炭素数は、好ましくは１〜１２であり、環式の脂肪族炭化水素基の炭素数は、好ましくは４〜３６である。前記直鎖状、分枝鎖状又は環式の脂肪族炭化水素基は、ヒドロキシ基、及び直鎖状又は分枝鎖状のＣ1-12アルコキシ基及びＣ6-18芳香族炭化水素基よりなる群から選ばれる少なくとも１種で置換されていてもよく；前記環式の脂肪族炭化水素基は、ハロゲン原子、Ｃ2-4アシル基、及びグリシジルオキシ基よりなる群から選ばれる少なくとも１種で置換されていてもよい。ｖ２〜ｘ２は、それぞれ独立に０〜５の整数（好ましくは０又は１）を表す。但しｖ２〜ｘ２のいずれかが０であるとは、それぞれ、Ｒb19〜Ｒb21が存在しないことを意味し、ｖ２〜ｘ２のいずれかが２以上のとき、それぞれ、複数のＲb19〜Ｒb21のいずれかは、互いに同一でも異なってもよい。
【０２０２】
式（ｂ２−１−１）中のＲb19〜Ｒb21は、それぞれ独立に、好ましくは、ハロゲン原子（より好ましくはフッ素原子）、ヒドロキシ基、直鎖状又は分枝鎖状のＣ1-12アルキル基、或いはＣ1-12アルコキシ基を表し；ｖ２〜ｘ２は、それぞれ独立に０〜５の整数（好ましくは０又は１）を表す。但しｖ２〜ｘ２のいずれかが０であるとは、それぞれ、Ｒb19〜Ｒb21が存在しないことを意味する。
【０２０３】
次に酸発生剤（Ｂ）に含まれる具体的なカチオンを例示する。まずカチオン（ｂ２−１−１）の具体例としては、以下のものが挙げられる。
【０２０４】
【化８７】
0005580558.tif 000088
【０２０５】
【化８８】
0005580558.tif 000089
【０２０６】
カチオン（ｂ２−２）の具体例としては、以下のものが挙げられる。
【０２０７】
【化８９】
0005580558.tif 000090
【０２０８】
カチオン（ｂ２−３）の具体例としては、以下のものが挙げられる。
【０２０９】
【化９０】
0005580558.tif 000091
【０２１０】
【化９１】
0005580558.tif 000092
【０２１１】
カチオン（ｂ２−４）の具体例としては、以下のものが挙げられる。
【０２１２】
【化９２】
0005580558.tif 000093
【０２１３】
【化９３】
0005580558.tif 000094
【０２１４】
【化９４】
0005580558.tif 000095
【０２１５】
【化９５】
0005580558.tif 000096
【０２１６】
酸発生剤（Ｂ１）は、上述のスルホン酸アニオン及び有機カチオンの組合せである。上述のアニオンとカチオンとは任意に組み合わせることができるが、アニオン（ｂ１−１−１）〜アニオン（ｂ１−１−９）のいずれかとカチオン（ｂ２−１−１）との組合せ、並びにアニオン（ｂ１−１−３）〜（ｂ１−１−５）のいずれかとカチオン（ｂ２−３）との組合せが好ましい。
【０２１７】
好ましい酸発生剤（Ｂ１）は、式（Ｂ１−１）〜式（Ｂ１−１６）で表されるものであり、これらの中でもトリフェニルスルホニウムカチオンを含む酸発生剤（Ｂ１−１）、（Ｂ１−２）、（Ｂ１−６）、（Ｂ１−１１）、（Ｂ１−１２）、（Ｂ１−１３）及び（Ｂ１−１４）がより好ましい。
【０２１８】
【化９６】
0005580558.tif 000097
【０２１９】
【化９７】
0005580558.tif 000098
【０２２０】
【化９８】
0005580558.tif 000099
【０２２１】
【化９９】
0005580558.tif 000100
【０２２２】
酸発生剤（Ｂ）の含有量は、樹脂（Ａ）１００質量部に対して、好ましくは１質量部以上（より好ましくは３質量部以上）、好ましくは２０質量部以下（より好ましくは１５質量部以下）である。
【０２２３】
〈塩（Ｃ１）〉
本発明のレジスト組成物は、塩基性化合物（Ｃ）（クエンチャー）として、塩（Ｃ１）を含有することを特徴の１つとする。塩（Ｃ１）を使用することによって、レジストのパターン形状及びラインエッジラフネスを向上させることができる。
【０２２４】
【化１００】
0005580558.tif 000101
【０２２５】
式（Ｃ１）中、Ｒc1〜Ｒc4は、それぞれ独立に、直鎖状、分枝鎖状又は環式のＣ1-10飽和脂肪族炭化水素基、Ｃ7-18アラルキル基、或いはＣ6-18芳香族炭化水素基を表し、これらは置換基を有していてもよい。前記直鎖状又は分枝鎖状の飽和脂肪族炭化水素基（即ちアルキル基）の炭素数は、好ましくは１〜７、より好ましくは２〜６である。前記環式の飽和脂肪族炭化水素基の炭素数は、好ましくは３〜１０、より好ましくは５〜１０である。前記アラルキル基の炭素数は、好ましくは７〜１０である。前記芳香族炭化水素基の炭素数は、好ましくは６〜１０である。前記の飽和脂肪族炭化水素基、アラルキル基及び芳香族炭化水素基の水素原子は、それぞれ独立に、ヒドロキシ基、アミノ基及びＣ1-6アルコキシ基よりなる群から選ばれる少なくとも１種で置換されていてもよく；前記アミノ基の水素原子は、直鎖状又は分枝鎖状のＣ1-4アルキル基で置換されていてもよい。前記のアラルキル基及び芳香族炭化水素基の芳香環上の水素原子は、直鎖状、分枝鎖状又は環式のＣ1-30飽和脂肪族炭化水素基で置換されていてもよい。
【０２２６】
Ｒc1等の直鎖状又は分枝鎖状のアルキル基としては、例えば、メチル基、エチル基、プロピル基、イソプロピル基、ブチル基、ｓｅｃ−ブチル基、ｔｅｒｔ−ブチル基、ペンチル基、ヘキシル基、ヘプチル基などが挙げられる。Ｒc1等の環式の飽和脂肪族炭化水素基としては、例えば、シクロプロピル基、シクロブチル基、シクロペンチル基、シクロヘキシル基、シクロヘプチル基、シクロオクチル基、シクロノニル基、シクロデシル基、ノルボルニル基、１−アダマンチル基、２−アダマンチル基、イソボルニル基などが挙げられる。Ｒc1等のアラルキル基としては、例えば、ベンジル基、フェニルエチル基、フェニルプロピル基などが挙げられる。Ｒc1等の芳香族炭化水素基としては、例えば、フェニル基、ナフチル基、アントリル基、ｐ−メチルフェニル基、ｐ−ｔｅｒｔ−ブチルフェニル基、ｐ−アダマンチルフェニル基、キシリル基、クメニル基、メシチル基、ビフェニリル基、フェナントリル基、２，６−ジエチルフェニル基、２−メチル−６−エチルフェニルなどが挙げられる。
【０２２７】
塩（Ｃ１）としては、例えば、テトラメチルアンモニウムヒドロキシド、テトラエチルアンモニウムヒドロキシド、テトラプロピルアンモニウムヒドロキシド、テトライソプロピルアンモニウムヒドロキシド、テトラブチルアンモニウムヒドロキシド、テトラ−ｎ−ヘキシルアンモニウムヒドロキシド、テトラ−ｎ−ヘプチルアンモニウムヒドロキシド、フェニルトリメチルアンモニウムヒドロキシド、（３−トリフルオロメチル）フェニルトリメチルアンモニウムヒドロキシド、（２−ヒドロキシエチル）トリメチルアンモニウムヒドロキシド（通称：コリン）、ベンジルトリエチルアンモニウムヒドロキシドなどが挙げられる。これらの中でも、テトラプロピルアンモニウムヒドロキシド、テトラブチルアンモニウムヒドロキシド及び（２−ヒドロキシエチル）トリメチルアンモニウムヒドロキシドが好ましい。
【０２２８】
塩（Ｃ１）は、１種を単独で使用してもよく、２種以上を併用してもよい。塩（Ｃ１）の含有量は、組成物の固形分中０．０５質量％以上（好ましくは０．１質量％以上）、２質量％以下（好ましくは１質量％以下）である。
【０２２９】
〈その他の塩基性化合物（Ｃ）〉
本発明のレジスト組成物は、塩（Ｃ１）とは異なる他の塩基性化合物（Ｃ）を含有していてもよい。但し本発明の効果を損なわないようにするため、他の塩基性化合物（Ｃ）の含有量は、塩（Ｃ１）の含有量１００質量部に対して、好ましくは２００質量部以下、より好ましくは１５０質量部以下、さらに好ましくは１００質量部以下に制限することが望ましい。また他の塩基性化合物（Ｃ）を使用する場合、それと塩（Ｃ１）の合計量は、組成物の固形分中、好ましくは２質量％以下、より好ましくは１質量％以下である。
【０２３０】
他の塩基性化合物（Ｃ）は、好ましくは塩基性の含窒素有機化合物（例えばアミン）である。アミンは、脂肪族アミンでも、芳香族アミンでもよい。脂肪族アミンは、１級アミン、２級アミン及び３級アミンのいずれも使用できる。芳香族アミンは、アニリンのような芳香族環にアミノ基が結合したものや、ピリジンのような複素芳香族アミンのいずれでもよい。好ましい他の塩基性化合物（Ｃ）として、式（Ｃ２）で表される芳香族アミン、特に式（Ｃ２−１）で表されるアニリンが挙げられる。
【０２３１】
【化１０１】
0005580558.tif 000102
【０２３２】
式（Ｃ２）中、Ａｒc1は、芳香族炭化水素基を表す。Ｒc5及びＲc6は、それぞれ独立に、水素原子、直鎖状、分枝鎖状又は環状の脂肪族炭化水素基（好ましくは直鎖状又は分枝鎖状のアルキル基、或いはシクロアルキル基）、或いは芳香族炭化水素基を表す。但し前記脂肪族炭化水素基又は前記芳香族炭化水素基の水素原子は、ヒドロキシ基、アミノ基、或いは直鎖状又は分枝鎖状のＣ1-6アルコキシ基で置換されていてもよく；前記アミノ基は、直鎖状又は分枝鎖状のＣ1-4アルキル基で置換されていてもよい。前記直鎖状又は分枝鎖状の脂肪族炭化水素基の炭素数は、好ましくは１〜６程度であり、前記環式の脂肪族炭化水素基の炭素数は、好ましくは５〜１０程度であり、前記芳香族炭化水素基の炭素数は、好ましくは６〜１０程度である。
【０２３３】
式（Ｃ２−１）中、Ｒc5及びＲc6は、前記と同じである。Ｒc7は、直鎖状、分枝鎖状又は環状の脂肪族炭化水素基（好ましくは直鎖状又は分枝鎖状のアルキル基、或いはシクロアルキル基）、直鎖状又は分枝鎖状のアルコキシ基、或いは芳香族炭化水素基を表す。但し脂肪族炭化水素基、アルコキシ基、芳香族炭化水素基の水素原子は、式（Ｃ２）で説明した置換基を有していてもよい。ｍ３は０〜３の整数を表す。但しｍ３が０であるとは、Ｒc7が存在しないことを意味し、ｍ３が２以上のとき、複数のＲc7は、互いに同一でも異なってもよい。Ｒc7の脂肪族炭化水素基及び芳香族炭化水素基の好ましい炭素数は、式（Ｃ２）のものと同じであり、Ｒc7のアルコキシ基の炭素数は、好ましくは１〜６程度である。
【０２３４】
芳香族アミン（Ｃ２）としては、例えば１−ナフチルアミン及び２−ナフチルアミンなどが挙げられる。アニリン（Ｃ２−１）としては、例えばアニリン、ジイソプロピルアニリン、２−，３−又は４−メチルアニリン、４−ニトロアニリン、Ｎ−メチルアニリン、Ｎ，Ｎ−ジメチルアニリン、ジフェニルアミンなどが挙げられる。これらの中でもジイソプロピルアニリン（特に２，６−ジイソプロピルアニリン）が好ましい。
【０２３５】
またその他の塩基性化合物（Ｃ）としては、式（Ｃ３）〜式（Ｃ１１）で表される化合物が挙げられる。
【０２３６】
【化１０２】
0005580558.tif 000103
【０２３７】
式（Ｃ３）中のＲc8は、式（Ｃ２）のＲc7で説明したいずれかの基を表す。式（Ｃ３）〜式（Ｃ８）中の窒素原子と結合するＲc9、Ｒc10、Ｒc11〜Ｒc14、Ｒc16〜Ｒc19及びＲc22は、それぞれ独立に、式（Ｃ２）のＲc5及びＲc6で説明したいずれかの基を表す。式（Ｃ７）〜式（Ｃ１１）中の芳香族炭素と結合するＲc20、Ｒc21、Ｒc23〜Ｒc28は、それぞれ独立に、式（Ｃ２−１）のＲc7で説明したいずれかの基を表す。式（Ｃ７）、式（Ｃ９）〜式（Ｃ１１）中のｏ３〜ｕ３は、それぞれ独立に０〜３の整数を表す。但しｏ３〜ｕ３のいずれかが０であるとは、それぞれの置換基が存在しないことを意味し、ｏ３〜ｕ３のいずれかが２以上であるとき、それぞれ、複数のＲc20〜Ｒc28のいずれかは互いに同一でも異なってもよい。
【０２３８】
式（Ｃ６）中のＲc15は、直鎖状、分枝鎖状又は環式の脂肪族炭化水素基、或いはアルカノイル基を表し、ｎ３は０〜８の整数を表す。但しｎ３が０であるとは、Ｒc15が存在しないことを意味し、ｎ３が２以上のとき、複数のＲc15は、互いに同一でも異なってもよい。Ｒc15の脂肪族炭化水素基の炭素数は、好ましくは１〜６程度であり、Ｒc15のアルカノイル基の炭素数は、好ましくは２〜６程度である。
【０２３９】
式（Ｃ７）及び式（Ｃ１０）のＬc1及びＬc2は、それぞれ独立に、２価の脂肪族炭化水素基（好ましくはアルキレン基）、カルボニル基（−ＣＯ−）、イミノ基、チオ基（−Ｓ−）、ジチオ基（−Ｓ−Ｓ−）、又はこれらの組合せを表す。前記２価の脂肪族炭化水素基の炭素数は、好ましくは２〜６程度である。
【０２４０】
化合物（Ｃ３）としては、例えば、ヘキシルアミン、ヘプチルアミン、オクチルアミン、ノニルアミン、デシルアミン、ジブチルアミン、ジペンチルアミン、ジヘキシルアミン、ジヘプチルアミン、ジオクチルアミン、ジノニルアミン、ジデシルアミン、トリエチルアミン、トリメチルアミン、トリプロピルアミン、トリブチルアミン、トリペンチルアミン、トリヘキシルアミン、トリヘプチルアミン、トリオクチルアミン、トリノニルアミン、トリデシルアミン、メチルジブチルアミン、メチルジペンチルアミン、メチルジヘキシルアミン、メチルジシクロヘキシルアミン、メチルジヘプチルアミン、メチルジオクチルアミン、メチルジノニルアミン、メチルジデシルアミン、エチルジブチルアミン、エチルジペンチルアミン、エチルジヘキシルアミン、エチルジヘプチルアミン、エチルジオクチルアミン、エチルジノニルアミン、エチルジデシルアミン、ジシクロヘキシルメチルアミン、トリス〔２−（２−メトキシエトキシ）エチル〕アミン、トリイソプロパノールアミンエチレンジアミン、テトラメチレンジアミン、ヘキサメチレンジアミン、４，４’−ジアミノ−１，２−ジフェニルエタン、４，４’−ジアミノ−３，３’−ジメチルジフェニルメタン、４，４’−ジアミノ−３，３’−ジエチルジフェニルメタンなどが挙げられる。
【０２４１】
化合物（Ｃ４）としては、例えばピペラジンなどが挙げられる。化合物（Ｃ５）としては、例えばモルホリンなどが挙げられる。化合物（Ｃ６）としては、例えばピペリジン、及び特開平１１−５２５７５号公報に記載されているピペリジン骨格を有するヒンダードアミン化合物などが挙げられる。化合物（Ｃ７）としては、例えば２，２’−メチレンビスアニリンなどが挙げられる。
【０２４２】
化合物（Ｃ８）としては、例えば、イミダゾール、４−メチルイミダゾールなどが挙げられる。化合物（Ｃ９）としては、例えば、ピリジン、４−メチルピリジンなどが挙げられる。化合物（Ｃ１０）としては、例えば、１，２−ジ（２−ピリジル）エタン、１，２−ジ（４−ピリジル）エタン、１，２−ジ（２−ピリジル）エテン、１，２−ジ（４−ピリジル）エテン、１，３−ジ（４−ピリジル）プロパン、１，２−ジ（４−ピリジルオキシ）エタン、ジ（２−ピリジル）ケトン、４，４’−ジピリジルスルフィド、４，４’−ジピリジルジスルフィド、２，２’−ジピリジルアミン、２，２’−ジピコリルアミンなどが挙げられる。化合物（Ｃ１１）としては、例えばビピリジンなどが挙げられる。
【０２４３】
〈溶剤（Ｄ）〉
本発明のレジスト組成物は、溶剤（Ｄ）を、組成物中９０質量％以上の量で含有することを特徴の１つとする。多量の溶剤（Ｄ）を含有する本発明のレジスト組成物は、薄膜レジストを製造するために適している。溶剤（Ｄ）の含有量は、組成物中９０質量％以上（好ましくは９２質量％以上、より好ましくは９４質量％以上）、９９．９質量％以下（好ましくは９９質量％以下）である。溶剤（Ｄ）の含有量は、例えば液体クロマトグラフィー又はガスクロマトグラフィーなどの公知の分析手段で測定できる。
【０２４４】
溶剤（Ｄ）としては、例えば、エチルセロソルブアセテート、メチルセロソルブアセテート及びプロピレングリコールモノメチルエーテルアセテートのようなグリコールエーテルエステル類；プロピレングリコールモノメチルエーテルのようなグリコールエーテル類；乳酸エチル、酢酸ブチル、酢酸アミル及びピルビン酸エチルのようなエステル類；アセトン、メチルイソブチルケトン、２−ヘプタノン及びシクロヘキサノンのようなケトン類；γ−ブチロラクトンのような環状エステル類；などを挙げることができる。溶剤（Ｄ）は、１種を単独で使用してもよく、２種以上を併用してもよい。
【０２４５】
〈その他の任意成分（Ｅ）〉
本発明のレジスト組成物は、必要に応じて、その他の任意成分（Ｅ）を含有していてもよい。任意成分（Ｅ）に特に限定は無く、レジスト分野で公知の添加剤、例えば増感剤、溶解抑止剤、他の樹脂、界面活性剤、安定剤、染料などを利用できる。
【０２４６】
〈レジストパターンの製造方法〉
レジストパターンの製造方法は、通常、
（１）レジスト組成物を基体上に塗布してレジスト膜を得る工程（以下「塗布工程１」と略称する）と、
（２）レジスト膜をプリベークする工程（以下「プリベーク工程２」と略称する）と、
（３）プリベークしたレジスト膜を露光する工程（以下「露光工程３」と略称する）と、
（４）露光したレジスト膜をポストエクスポージャーベークする工程（以下「ポストエクスポージャーベーク工程４」と略称する）と、
（５）ポストエクスポージャーベークしたレジスト膜をアルカリ現像液で現像してレジストパターンを得る工程（以下「現像工程５」と略称する）と
を含む。以下、各工程を順に説明する。
【０２４７】
〈塗布工程１〉
レジスト組成物を塗布するにあたっては、予め、レジスト組成物の各成分を溶剤中で混合した後、ポアサイズが０．２μｍ以下程度のフィルタでろ過しておくことが望ましい。ろ過することで、レジスト組成物を塗布する際の均一性が向上する。
【０２４８】
レジスト組成物が塗布される基体は、用途に応じて適宜選択できる。基体としては、例えばセンサ、回路、トランジスタなどが形成されたシリコンウエハ、石英ウエハなどが挙げられる。
【０２４９】
基体上にレジスト組成物の塗膜を形成する方法は、レジスト分野で公知の塗布方法を採用できる。公知の塗布方法の中でも、スピンコート法が好ましい。本発明のレジスト組成物は薄膜レジストの製造に好適であり、プリベーク後のレジスト膜の膜厚が８０ｎｍ以下（より好ましくは７５ｎｍ以下、さらに好ましくは７０ｎｍ以下）になるようにスピンコート法で塗布することがより好ましい。
【０２５０】
〈プリベーク工程２〉
プリベークは、例えば、ホットプレート等の加熱装置を用いて行われる。プリベークによって、溶剤が除去された組成物層（プリベーク後のレジスト膜）が形成される。プリベーク温度は、例えば、５０〜２００℃である。プリベーク後のレジスト膜の膜厚は、好ましくは１０ｎｍ以上（より好ましくは３０ｎｍ以上、さらに好ましくは５０ｎｍ以上）、好ましくは８０ｎｍ以下（より好ましくは７５ｎｍ以下、さらに好ましくは７０ｎｍ以下）である。プリベーク後のレジスト膜の膜厚は、市販の膜厚測定機（例えば大日本スクリーン製「ラムダエース」など）を用いて測定できる。膜厚の測定値のバラツキを抑えるために、下記実施例のようなサンプリング及び平均法を採用することが好ましい。
【０２５１】
〈露光工程３〉
プリベーク後のレジスト膜は、求められるパターンに相当するマスクを介して露光が行われる。露光は、ドライ露光又は液浸露光のいずれでもよい。露光光源は、好ましくはＡｒＦエキシマレーザーである。露光機としては、例えば、縮小投影型露光機が用いられる。
【０２５２】
〈ポストエクスポージャーベーク工程４〉
露光後のレジスト膜は、露光部の酸による脱保護基反応を促進するために、加熱処理（ポストエクスポージャーベーク）が行われる。ポストエクスポージャーベーク温度は、通常５０〜２００℃程度、好ましくは７０〜１５０℃程度である。
【０２５３】
〈現像工程５〉
ポストエクスポージャーベーク後のレジスト膜は、現像装置でアルカリ現像液を用いて現像される。アルカリ現像液は、レジスト分野で公知のアルカリ性水溶液、例えばテトラメチルアンモニウムヒドロキシドや（２−ヒドロキシエチル）トリメチルアンモニウムヒドロキシド（通称コリン）の水溶液等を使用できる。現像後、超純水でリンスし、基体及びパターン上に残った水を除去することが好ましい。
【０２５４】
〈用途〉
本発明のレジスト組成物は、ＡｒＦエキシマレーザー露光用のレジスト組成物、特に、プリベーク後のレジスト膜の膜厚が８０ｎｍ以下（より好ましくは７５ｎｍ以下、さらに好ましくは７０ｎｍ以下）である薄膜ＡｒＦエキシマレーザー露光用レジスト組成物として好適である。薄膜レジストの製造に本発明のレジスト組成物を用いれば、レジストのパターン形状やラインエッジラフネスをより一層向上させることができる。
【実施例】
【０２５５】
以下、実施例を挙げて本発明をより具体的に説明するが、本発明は以下の実施例によって制限を受けるものではなく、上記・下記の趣旨に適合し得る範囲で適当に変更を加えて実施することも勿論可能であり、それらはいずれも本発明の技術的範囲に包含される。
【０２５６】
以下において、含有量ないし使用量を表す％及び部は、特記がないかぎり質量基準である。
【０２５７】
樹脂の重量平均分子量（以下「Ｍｗ」と略称する）は、以下の条件のゲル浸透クロマトグラフィーによって求めた値である。
装置；ＨＬＣ−８１２０ＧＰＣ（東ソー（株）製）
カラム：「ＴＳＫｇｅｌ  Ｍｕｌｔｉｐｏｒｅ  ＨXL−Ｍ」３本＋「ｇｕａｒｄｃｏｌｕｍｎ」（東ソー（株）製）
溶離液：テトラヒドロフラン
流量：１．０ｍＬ／ｍｉｎ
検出器：ＲＩ検出器
カラム温度：４０℃
注入量：１００μＬ
分子量標準：標準ポリスチレン（東ソー（株）製）
【０２５８】
化合物の構造は、ＮＭＲ（ＧＸ−２７０型又はＥＸ−２７０型；日本電子（株）製）、質量分析（ＬＣ：Ａｇｉｌｅｎｔ製１１００型、ＭＡＳＳ：Ａｇｉｌｅｎｔ製ＬＣ／ＭＳＤ型又はＬＣ／ＭＳＤ  ＴＯＦ型）を用いて確認した。
【０２５９】
１．樹脂（Ａ）の合成
下記モノマーを用いて樹脂（Ａ１）〜樹脂（Ａ４）を合成した。樹脂（Ａ１）〜樹脂（Ａ４）のモノマーのモル比及びＭｗを、表１にまとめて示す。
【０２６０】
【化１０３】
0005580558.tif 000104
【０２６１】
【表１】
0005580558.tif 000105
【０２６２】
（１）樹脂（Ａ１）の合成
モノマー（ａ１−１−１）、モノマー（ａ１−２−１）、モノマー（ａ２−１−１）、モノマー（ａ３−１−１）及びモノマー（ａ３−２−１）を、モル比３０：１４：６：２０：３０の割合で仕込み、次いで、モノマーの合計質量に対して１．５質量倍のジオキサンを加えた。得られた混合物に、開始剤としてアゾビスイソブチロニトリル及びアゾビス（２，４−ジメチルバレロニトリル）をモノマーの合計モル数に対して、それぞれ、１モル％及び３モル％の割合で添加し、これを７３℃で約５時間加熱した。その後、反応液を大量のメタノール及び水の混合溶媒（４：１）に注いで沈殿させる操作を３回行うことによって精製し、Ｍｗが約８．１×１０3である共重合体を収率６５％で得た。得られた共重合体は、各モノマーに由来する構造単位を有するものであり、これを樹脂（Ａ１）とした。
【０２６３】
（２）樹脂（Ａ２）の合成
モノマー（ａ１−１−２）、モノマー（ａ２−１−１）、モノマー（ａ３−１−１）及びモノマー（ａ３−２−１）を、モル比４０：１０：２０：３０の割合で仕込み、次いで、モノマーの合計質量に対して１．５質量倍のジオキサンを加えた。得られた混合物に、開始剤としてアゾビスイソブチロニトリル及びアゾビス（２，４−ジメチルバレロニトリル）をモノマーの合計モル数に対して、それぞれ、１モル％及び３モル％の割合で添加し、これを７５℃で約５時間加熱した。その後、反応液を大量のメタノール及び水の混合溶媒（４：１）に注いで沈殿させる操作を３回行うことによって精製し、Ｍｗが約７．８×１０3である共重合体を収率６４％で得た。得られた共重合体は、各モノマーに由来する構造単位を有するものであり、これを樹脂（Ａ２）とした。
【０２６４】
（３）樹脂（Ａ３）の合成
モノマー（ａ１−１−３）、モノマー（ａ２−１−１）及びモノマー（ａ３−１−１）を、モル比５０：２５：２５の割合で仕込み、次いで、モノマーの合計質量に対して２．０６質量倍のジオキサンを加えた。得られた混合物に、開始剤としてアゾビスイソブチロニトリルをモノマーの合計モル数に対して４モル％の割合で添加し、これを８７℃で約５時間加熱した。その後、反応液を大量のメタノール及び水の混合溶媒（３：１）に注いで沈殿させる操作を３回行うことによって精製し、Ｍｗが約１．４６×１０4である共重合体を収率５２％で得た。この共重合体は、各モノマーに由来する構造単位を有するものであり、これを樹脂（Ａ３）とした。
【０２６５】
（４）樹脂（Ａ４）の合成
モノマー（ａ１−１−２）、モノマー（ａ２−１−１）及びモノマー（ａ３−１−１）を、モル比５０：２５：２５の割合で仕込み、次いで、モノマーの合計質量に対して１．５質量倍のジオキサンを加えた。得られた混合物に、開始剤としてアゾビスイソブチロニトリル及びアゾビス（２，４−ジメチルバレロニトリル）をモノマーの合計モル数に対して、それぞれ１モル％及び３モル％の割合で添加し、これを７７℃で約５時間加熱した。その後、反応液を、大量のメタノール及び水の混合溶媒（４：１）に注いで沈殿させる操作を３回行なうことによって精製し、Ｍｗが約８．０×１０3の共重合体を収率６０％で得た。得られた共重合体は、各モノマーに由来する構造単位を有するものであり、これを樹脂（Ａ４）とした。
【０２６６】
２．実施例および比較例
（１）組成物の調製
以下に示す各成分を混合・溶解し、孔径０．２μｍのフッ素樹脂製フィルタで濾過することによって、化学増幅型フォトレジスト組成物（以下「レジスト組成物」と略称する）を調製した。なお下記比較例２のレジスト組成物は、特許文献１の実施例９のレジスト組成物に対応する。
【０２６７】
【表２】
0005580558.tif 000106
【０２６８】
表２に示す成分は、以下の通りである。
【０２６９】
（ｉ）樹脂
上記樹脂（Ａ１）〜（Ａ４）
【０２７０】
（ｉｉ）酸発生剤
（Ｂ１−２）：トリフェニルスルホニウム  （３−ヒドロキシ−１−アダマンチル）メトキシカルボニルジフルオロメタンスルホナート
（Ｂ２）：（４−メチルフェニル）ジフェニルスルホニウム  パーフルオロブタンスルホナート
（Ｂ３）：１−（２−オキソ−２−フェニルエチル）テトラヒドロチオフェニウム  パーフルオロブタンスルホナート
【０２７１】
【化１０４】
0005580558.tif 000107
【０２７２】
（ｉｉｉ）塩基性化合物
（Ｃ１−１）：テトラブチルアンモニウムヒドロキシド
（Ｃ１−２）：テトラプロピルアンモニウムヒドロキシド
（Ｃ１−３）：（２−ヒドロキシエチル）トリメチルアンモニウムヒドロキシド
（Ｃ２−１−１）：２，６−ジイソプロピルアニリン
【０２７３】
（ｉｖ）溶剤
表３に示す組成の溶剤（Ｄ１）〜（Ｄ６）
【０２７４】
【表３】
0005580558.tif 000108
【０２７５】
（２）特性評価
レジスト組成物から以下のようにしてレジストパターンを製造し、パターン形状及びラインエッジラフネス（ＬＥＲ）を評価した。評価結果を表４に示す。
【０２７６】
（ｉ）レジストパターンの製造
シリコンウェハに、有機反射防止膜用組成物（ＡＲＣ−２９；日産化学（株）製）を塗布して、２０５℃及び６０秒の条件でベークすることによって、厚さ７８ｎｍの有機反射防止膜を形成した。次いで東京エレクトロン（株）製：「クリーントラックＡＣＴ−１２」を用いて、レジスト組成物を有機反射防止膜上にスピンコートした。この際、プリベーク（ＰＢ）後のレジスト膜の膜厚が表４に示す膜厚となるように、スピンコート時の回転数を調整した。
【０２７７】
スピンコート後に、得られたシリコンウェハをダイレクトホットプレート上にて、表４のＰＢ欄に記載の温度で６０秒間プリベークした。プリベーク後、得られたシリコンウェハを室温まで空冷してから、プリベーク後のレジスト膜の膜厚を１０点測定し、その平均値をプリベーク後のレジスト膜の膜厚とした。膜厚の測定箇所は、（１）シリコンウェハと同じ中心を持ち、シリコンウェハの直径の３割の長さを直径とする同心円上で５点；及び（２）シリコンウェハの直径を６分割し、その両端を除く５点；である。膜厚の測定装置は、大日本スクリーン製の「ラムダエース」を用いた。尚、１０点の測定箇所の膜厚の振れが０．５ｎｍ以内であれば、正常に塗布できたとみなした。
【０２７８】
プリベーク後のレジスト膜が形成されたシリコンウェハに、ＡｒＦエキシマレーザーステッパー〔ＦＰＡ５０００−ＡＳ３；キヤノン（株）製、ＮＡ＝０．７５、２／３Ａｎｎｕｌａｒ〕用い、露光量を段階的に変化させて、ラインアンドスペースパターンに露光した。
【０２７９】
露光後、ホットプレート上にて、表４のＰＥＢ欄に記載の温度で６０秒間ポストエクスポージャーベークを行い、さらに２．３８％テトラメチルアンモニウムヒドロキシド水溶液で６０秒間のパドル現像を行った。
【０２８０】
シリコンウェハに形成された現像後のラインアンドスペースパターンを走査型電子顕微鏡で観察し、パターン形状及びラインエッジラフネスを評価した。なお現像後のレジスト膜において、線幅１００ｎｍのマスクで形成したパターンの線幅が１００ｎｍとなる露光量を実効感度とした。
【０２８１】
（ｉｉ）パターン形状の評価
実効感度で露光した８５ｎｍのパターンを走査型電子顕微鏡で観察し、比較例１を基準（△）とし、比較例１よりもパターン形状が矩形に近いものを○（良好）と、パターン形状が比較例１と同等のものを△と、比較例１よりもパターン形状のトップが丸いもの、トップが張りすぎてＴ字に近いもの、又は解像性が低下しているものを×（不良）と評価した。
【０２８２】
（ｉｉｉ）ラインエッジラフネス（ＬＥＲ）の評価
実効感度で露光した８５ｎｍのパターンの壁面を走査型電子顕微鏡で観察し、比較例１を基準（△）とし、比較例１よりも滑らかなものを○（良好）と、比較例１と同等のものを△と、比較例１よりも滑らかでないものを×（不良）と評価した。
【０２８３】
【表４】
0005580558.tif 000109
【０２８４】
実施例１〜１３と比較例１及び２との対比から、塩基性化合物として塩（Ｃ１）（テトラブチルアンモニウムヒドロキシド、テトラプロピルアンモニウムヒドロキシド、又は（２−ヒドロキシエチル）トリメチルアンモニウムヒドロキシド）を含有し、溶剤含有量が９０質量％以上であるレジスト組成物を用いれば、良好なパターン形状及びラインエッジラフネスを達成できることが分かる。また実施例１〜１２と実施例１３との対比から、プリベーク後のレジスト膜の膜厚が８０ｎｍ以下となるようにレジスト組成物を塗布すれば、得られるレジスト膜のパターン形状がより一層良好となる（矩形に近づく）ことが分かる。
【産業上の利用可能性】
【０２８５】
本発明のフォトレジスト組成物は、良好なパターン形状及びラインエッジラフネスを達成できる。本発明のレジスト組成物は、ドライ露光及び液浸露光のいずれにも有用であり、特にＡｒＦエキシマレーザー露光用の化学増幅型フォトレジスト組成物として好適である。